(57)【要約】【課題】赤色画素の他色画素への色移りを防止するカラーフィルタを提供し、それを用いることで、色再現性が良好で、且つ明度の高くなる液晶表示装置を提供すること。【解決手段】透明基板と、前記透明基板上に赤色画素を含む複数の着色画素を備えるカラーフィルタであって、前記赤色画素はジケトピロロピロール系顔料を含有する層（主色層）と、ジケトピロロピロール系顔料を含有しない層（緩和層）とがこの順に積層されて構成されており、前記緩和層は前記主色層よりも平面視で寸法が大きく、前記主色層と隣接する他色の着色画素とが前記緩和層によって隔てられているカラーフィルタとする。【選択図】図１
2017194560.tif 000002
【特許請求の範囲】
【請求項１】
透明基板と、前記透明基板上に赤色画素を含む複数の着色画素を備えるカラーフィルタであって、前記赤色画素はジケトピロロピロール系顔料を含有する層（主色層）と、ジケトピロロピロール系顔料を含有しない層（緩和層）とがこの順に積層されて構成されており、前記緩和層は前記主色層よりも平面視で寸法が大きく、前記主色層と隣接する他色の着色画素とが前記緩和層によって隔てられていることを特徴とするカラーフィルタ。
【請求項２】
前記主色層の膜厚が１．８μｍ〜２．３μｍであることを特徴とする請求項１に記載のカラーフィルタ。
【請求項３】
前記緩和層の膜厚が０．３μｍ〜０．８μｍであることを特徴とする請求項１、または２に記載のカラーフィルタ。
【請求項４】
前記緩和層に赤色顔料が含まれていることを特徴とする請求項１〜３のいずれかに記載のカラーフィルタ。
【請求項５】
前記緩和層に含まれる前記赤色顔料が、アントラキノン系顔料であることを特徴とする請求項４に記載のカラーフィルタ。
【請求項６】
前記赤色画素以外の前記複数の着色画素が、緑色画素及び青色画素であることを特徴とする請求項１〜５のいずれかに記載のカラーフィルタ。
【請求項７】
請求項１〜６のいずれかに記載のカラーフィルタを備え、赤色画素のＸＹＺ表色系色度図における色度座標（Ｒｘ、Ｒｙ）が、（Ｒｘ、Ｒｙ）＝（０．６８０±０．００５、０．３２０±０．００５）であることを特徴とする液晶表示装置。
【発明の詳細な説明】
【技術分野】
【０００１】
本発明は、カラー液晶表示装置やカラー撮像管素子等に用いるカラーフィルタ、及びそれを用いた液晶表示装置に関する。
【背景技術】
【０００２】
液晶表示装置は、２枚の基板の間に液晶を挟み、この液晶に画素ごとに電圧を印加して光の透過と非透過（遮断）とを制御して、透過部分と遮断部分とで画面表示を行うディスプレイである。２枚の前記基板のうち一方の基板に画素ごとに着色膜を設けて、透過光を着色することにより、カラー表示を可能としている。この着色画素を設けた基板は一般にカラーフィルタ（あるいはカラーフィルタ基板）と呼ばれ、例えば、図６の模式断面図に示すような構造を有している。
【０００３】
すなわち、カラーフィルタ６０は、透明基板５１と、透明基板の表面を多数の画素領域に区画する遮光膜５２（ブラックマトリックス、以下ＢＭと略記する）と、前記画素領域に設けられた着色画素５３とを備えて構成されている。着色画素は画素領域ごとに異なる色彩を有しており、代表的には、赤色（Ｒ）、緑色（Ｇ）、及び青色（Ｂ）の３色の着色画素が利用される。着色画素５３の上面には、オーバーコート（保護膜)５４を備えている。
以下、本明細書では、透明基板、ＢＭ、着色画素、及びオーバーコートを合わせてカラーフィルタと称する。
【０００４】
前記の３色は光の３原色であり、これら３原色及びその混合によって色彩のほぼ全てを表示することが可能となる。また、ＢＭは、特定の画素領域を透過する光と隣接する画素領域を透過する光との混合を防止するものである。例えば、赤色（Ｒ）画素に隣接して緑色（Ｇ）画素が存在する場合、両者を透過する光同士の混合を防ぐことで鮮明なカラー画面の表示が可能となる。
【０００５】
近年、液晶表示装置は、スマートフォンやタブレット等の携帯情報端末の需要が旺盛であるが、写真やテレビを見る機会が増えているため、液晶テレビと同等の色再現性が求められるようになった。
【０００６】
色再現性は、赤、緑、青色画素から放射される光の色で決まり、それぞれの着色画素のＸＹＺ表色系色度図上における色度座標を（Ｒｘ、Ｒｙ）、（Ｇｘ、Ｇｙ）、（Ｂｘ、Ｂｙ）とするとき、これらの３点で規定される三角形の面積(面積Ａとする)で評価される。具体的には、色再現性は全米テレビジョン放送方式標準化委員会（ＮＴＳＣ；Ｎａｔｉｏｎａｌ  Ｔｅｌｅｖｉｓｉｏｎ  Ｓｙｓｔｅｍ  Ｃｏｍｍｉｔｔｅｅ）により定められた標準方式の３原色の色度座標（Ｒｘ、Ｒｙ）、（Ｇｘ、Ｇｙ）、（Ｂｘ、Ｂｙ）＝（０．６７、０．３３）、（０．２１、０．７１）、（０．１４、０．０８）で規定される基準の三角形の面積に対する面積Ａの比（面積Ａ／基準面積）×１００（％）（＝ＮＴＳＣ比）として表現される。
【０００７】
色再現性の別の指標の一つとして、２００２年にハリウッドの７大映画スタジオが作成したＤＣＩ規格が挙げられる。ＤＣＩ規格における赤色、緑色、青色各色のＸＹＺ表色系色度座標は、（Ｒｘ、Ｒｙ）、（Ｇｘ、Ｇｙ）、（Ｂｘ、Ｂｙ）＝（０．６８０、０．３２０）、（０．２６５、０．６９０）、（０．１５０、０．０６０）であり、現状で最も一般的なディスプレイの色域であるｓＲＧＢ規格と比べて赤色、緑色の表現範囲が広いことが特徴である。
【０００８】
赤色画素を形成する顔料は、ジケトピロロピロール系顔料、アントラキノン系顔料のような赤色顔料に加え、ニッケルアゾ錯体系顔料のような黄色顔料を添加することが多い。特に、ＤＣＩ規格は色度座標を忠実に再現するためには、赤色顔料に黄色顔料を添加することが望ましく、色再現性と透過率を両立させるためジケトピロロピロール系顔料であるＣ．Ｉ．ピグメントレッド２５４を多量に含有することが多い。しかしながらＣ．Ｉ．ピグメントレッド２５４を多量に含有する赤色画素をカラーフィルタに用いると、カラーフィルタ製造時に隣接する緑色画素、青色画素に着色成分が溶出して移動（色移り）し、特に緑色画素の明度を低下させる問題がある。高い明度は、液晶表示装置において、色の鮮やかさと消費電力の低さを実現するために、非常に重要な品質項目である。
【０００９】
特許文献１にバイオレット染料の色移りを防止するために現像後に露光する方法、特許文献２には色移りを防止するための黄色染料骨格、特許文献３にはバイオレット染料の色移りを防止するための緑色画素のビッカース硬さの基準値が提案されている。しかしながら、顔料、特に、Ｃ．Ｉ．ピグメントレッド２５４などの赤色顔料の色移り防止に関する手段は記載されていない。
【先行技術文献】
【特許文献】
【００１０】
【特許文献１】特許第５６４２４０２号公報
【特許文献２】特許第５６０９２２９号公報
【特許文献３】特開２０１５−９０４１９号公報
【発明の概要】
【発明が解決しようとする課題】
【００１１】
本発明は、以上のような事情の下になされ、赤色画素の他色画素への色移りを防止するカラーフィルタを提供し、それを用いることで、色再現性が良好で、且つ明度の高くなる液晶表示装置を提供することを目的とする。
【課題を解決するための手段】
【００１２】
上記目的を達成するために請求項１に記載の発明は、透明基板と、前記透明基板上に赤色画素を含む複数の着色画素を備えるカラーフィルタであって、前記赤色画素はジケトピロロピロール系顔料を含有する層（主色層）と、ジケトピロロピロール系顔料を含有しない層（緩和層）とがこの順に積層されて構成されており、前記緩和層は前記主色層よりも平面視で寸法が大きく、前記主色層と隣接する他色の着色画素とが前記緩和層によって隔てられていることを特徴とするカラーフィルタとしたものである。
【００１３】
請求項２に記載の発明は、前記主色層の膜厚が１．８μｍ〜２．３μｍであることを特徴とする請求項１に記載のカラーフィルタとしたものである。
【００１４】
請求項３に記載の発明は、前記緩和層の膜厚が０．３μｍ〜０．８μｍであることを特徴とする請求項１、または２に記載のカラーフィルタとしたものである。
【００１５】
請求項４に記載の発明は、前記緩和層に赤色顔料が含まれていることを特徴とする請求項１〜３のいずれかに記載のカラーフィルタとしたものである。
【００１６】
請求項５に記載の発明は、前記緩和層に含まれる前記赤色顔料が、アントラキノン系顔料であることを特徴とする請求項４に記載のカラーフィルタとしたものである。
【００１７】
請求項６に記載の発明は、前記赤色画素以外の前記複数の着色画素が、緑色画素及び青
色画素であることを特徴とする請求項１〜５のいずれかに記載のカラーフィルタとしたものである。
【００１８】
請求項７に記載の発明は、請求項１〜６のいずれかに記載のカラーフィルタを備え、赤色画素のＸＹＺ表色系色度図における色度座標（Ｒｘ、Ｒｙ）が、（Ｒｘ、Ｒｙ）＝（０．６８０±０．００５、０．３２０±０．００５）であることを特徴とする液晶表示装置としたものである。
【発明の効果】
【００１９】
本発明によれば、赤色画素としてジケトピロロピロール系顔料を含有する主色層と、ジケトピロロピロール系顔料を含有しない緩和層とをこの順に積層し、緩和層は主色層より寸法を大きくすることで、他色への色移りを防止するカラーフィルタが得られ、それを用いることで、色再現性が良好で、明度の高い液晶表示装置を得ることができる。
【図面の簡単な説明】
【００２０】
【図１】本発明のカラーフィルタに係る、実施例１、２、３（いずれもオーバーコートの図示を省略）の模式断面図である。
【図２】本発明のカラーフィルタを備えた液晶表示装置の一例を示す模式断面図である。
【図３】比較例１のカラーフィルタ（オーバーコートの図示を省略）の模式断面図である。
【図４】比較例２のカラーフィルタ（オーバーコートの図示を省略）の模式断面図である。
【図５】比較例４のカラーフィルタ（オーバーコートの図示を省略）の模式断面図である。
【図６】従来のカラーフィルタの模式断面図である。
【発明を実施するための形態】
【００２１】
以下、本発明の実施形態に係るカラーフィルタについて詳細に説明する。尚、同一の構成要素については便宜上の理由がない限り同一の符号を付け、重複する説明は省略する。また、以下の説明で用いる図面は、特徴をわかりやすくするために、特徴となる部分を拡大して示している場合があり、各構成要素の寸法比率などは実際と必ずしも同じではない。
【００２２】
図１に本発明に係るカラーフィルタ（但しオーバーコートの図示を省略）の模式断面図を示す。図１に示すように、本発明のカラーフィルタ１０は透明基板１の上に、ＢＭ２、赤色画素Ｒａ及びＲｂ、緑色画素Ｇ、青色画素Ｂからなる着色画素３、オーバーコート（図示せず）で構成されている。着色画素３はそれぞれ感光性着色組成物からなり、有機顔料、透明樹脂、光重合開始剤、多官能チオールなどを含有している。
【００２３】
本発明のカラーフィルタにおける赤色画素は、ジケトピロロピロール系顔料を含有する赤色感光性着色組成物からなる主色層と、ジケトピロロピロール系顔料を含有しない緩和層とがこの順に積層している。主色層を形成するジケトピロロピロール系顔料は、赤から橙色の顔料で、優れた耐光性及び耐熱性を有し、赤色画素用として適する分光スペクトルが得られ、かつ、透明性も高いことから、赤色画素用顔料として好ましい顔料である。主色層にジケトピロロピロール系顔料を含有しない場合は、赤色色度（Ｒｙ）が低くなる。
【００２４】
本発明のカラーフィルタにおける赤色画素では、前記緩和層は、前記主色層よりも平面視で寸法が大きくなっている。ここで主色層の寸法は、図１に示すように、その最上部の寸法Ｗａであり、緩和層の寸法は、主色層の最上部と同じ高さにおける寸法Ｗｂとする。図１は断面図であるので、平面視での１方向しか示していないが、紙面に垂直な方向につ
いても、緩和層の寸法は、主色層よりも大きくなっている。
【００２５】
緩和層が主色層よりも平面視で寸法が大きいことにより、緩和層が主色層を覆う形状となり、ジケトピロロピロール系顔料を含有する主色層は、赤色画素に隣接する他色の着色画素と緩和層によって隔てられ、ジケトピロロピロール系顔料を含有しない緩和層のみが隣接する他色の着色画素と接触するようになる。これにより、他色の着色画素に着色成分が溶出して色移りする現象を防止することができる。
【００２６】
本発明のカラーフィルタにおける赤色画素では、主色層の膜厚は１．８μｍ〜２．３μｍであることが好ましく、緩和層の膜厚は０．３μｍ〜０．８μｍであることが好ましい。緩和層の膜厚が０．３μｍ未満の場合、主色層から他色への色移りを防ぐことができない。また、０．８μｍより大きい場合、相対的に主色層の割合が下がり、赤色色度（Ｒｙ）が低下する。主色層の膜厚を維持したまま０．８μｍより大きくすると、主色層＋緩和層の膜厚が厚くなり過ぎて、他色との乗り上げ部がオーバーコート表面に突き出るようになり、液晶の配向不良となり、ディスプレイの表示不良につながる。
【００２７】
ジケトピロロピロール系顔料を含有しない緩和層は、顔料のない透明層であってもジケトピロロピロール系顔料からなる主色層と他色画素との接触がなければ、色移りは起こらない。しかしながら透明層を使用すると、色再現性の良いディスプレイを得るために赤色画素が厚くなり過ぎる可能性があるため、緩和層には赤色顔料を含むことが好ましい。
【００２８】
本発明のカラーフィルタにおける赤色画素では、緩和層に含まれる赤色顔料が、アントラキノン系顔料であることが好ましい。緩和層に含まれる赤色顔料がアントラキノン系顔料でない場合は、色度座標をＤＣＩ規格に適合させることが難しくなる。
【００２９】
次に、本発明に係るカラーフィルタに用いられる感光性着色組成物について、より詳細に説明する。
【００３０】
［感光性着色組成物］
（顔料）
本発明のカラーフィルタに係る感光性着色組成物は、請求項において規定する条件内において、一般に市販されている有機顔料を用いることができる。有機顔料としては、発色性が高く、且つ耐熱性、特に耐熱分解性の高いものが好適に用いられる。有機顔料は、１種を単独で、または２種以上を混合して用いることができる。また、有機顔料は、ソルトミリング、アシッドペースティング等により微細化したものであっても良い。
【００３１】
以下に、本発明のカラーフィルタに係る感光性着色組成物に使用可能な有機顔料の具体例を、カラーインデックス（Ｃ．Ｉ．）番号で示す。
【００３２】
ジケトピロロピロール系顔料の具体例として、Ｃ．Ｉ．ピグメントレッド２５４、２５５、２６４及びＣ．Ｉ．ピグメントオレンジ７１が挙げられる。この中で、特に、ピロロピロール環のパラ位に塩素基を有するジケトピロロピロール顔料であるＣ．Ｉ．ピグメントレッド２５４は、赤色画素用として特に適する分光スペクトルが得られ、分散性も優れ、高い透過率が得られるため、赤色画素用顔料として多く用いられている。
【００３３】
赤色画素用途に市販されているＣ．Ｉ．ピグメントレッド２５４として、イルガフォーレッドＢ−ＣＦ、イルガフォアレッドＢＴ−ＣＦ（共に、ＢＡＳＦ社製）がある。これらの顔料は、透過型電子顕微鏡（ＴＥＭ）観察によれば１次粒子径の大きさ４０〜８０ｎｍの比較的球状の粒子である。
【００３４】
緩和層に用いる赤色顔料には、Ｃ．Ｉ．ピグメントレッド７、９、１４、４１、４８：１、４８：２、４８：３、４８：４、８１：１、８１：２、８１：３、１２２、１２３、１４６、１４９、１６８、１７７、１７８、１７９、１８４、１８５、１８７、１９２、２００、２０２、２０８、２１０、２１６、２２０、２２３、２２４、２２６、２４０、２７２等が挙げられる。
【００３５】
赤色画素を形成する主色層、緩和層には黄色顔料を併用することができる。黄色顔料としては、Ｃ．Ｉ．ピグメントイエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４等が挙げられる。
【００３６】
本発明に係るカラーフィルタには、赤色画素の他に、緑色、青色、及び必要に応じてその他の色（例えばシアン、マゼンタ、オレンジ色）の画素を有している。これらの画素に用いられる着色材料は特に制限はなく、公知の顔料あるいは染料を用いることができる。
【００３７】
本発明の液晶表示装置は、本発明のカラーフィルタを備えることで、赤色画素のＸＹＺ表色系色度図における色度座標（Ｒｘ、Ｒｙ）が、（Ｒｘ、Ｒｙ）＝（０．６８０±０．００５、０．３２０±０．００５）となっている。本発明のカラーフィルタを備えること以外は公知の構成を備えている。本発明の液晶表示装置の作製工程は、実施例において示す。
【００３８】
以下、本発明のカラーフィルタを構成する、その他の要素について説明する。
【００３９】
（着色画素）
緑色画素を形成する場合には、Ｃ．Ｉ．ピグメントグリーン７、１０、３６、３７、５８、５９等の緑色顔料を用いることができるが、横電界方式（Ｉｎ  Ｐｌａｎｅ  Ｓｗｉｔｃｈｉｎｇ＝ＩＰＳ方式）の液晶表示装置に使用する緑色画素を形成する場合には、特に、ピグメントグリーン５８、５９が望ましい。緑色感光性着色組成物には黄色顔料を併用することができる。
【００４０】
青色画素を形成する場合には、Ｃ．Ｉ．ピグメントブルー１５、１５：１、１５：２、１５：３、１５：４、１５：６、１６、６４、８０等の青色顔料を用いることができる。青色感光性着色組成物には色再現性を良くするために、紫色顔料を併用することができる。紫色顔料としては、Ｃ．Ｉ．ピグメントバイオレット１、１９、２３、２７、２９、３０、３２、３７、４０、４２、５０等を例示できる。前記青色画素には、耐熱性が悪化するなどの耐久性の問題を避けるため、黄色顔料を併用することが望ましい。
【００４１】
シアン色画素を形成する場合には、Ｃ．Ｉ．ピグメントブルー１５：１、１５：２、１５：３、１５：４、１５：６、１６、８０等の顔料を用いることができる。
【００４２】
マゼンタ色画素を形成する場合には、Ｃ．Ｉ．ピグメントレッド７、１４、４１、４８：１、４８：２、４８：３、４８：４、８１：１、８１：２、８１：３、１４６、１７７、１７８、１８４、１８５、１８７、２００、２０２、２０８、２１０、２４６、２５４、２５５、２６４、２７０、２７２等の顔料を用いることができる。マゼンタ色感光性着色組成物には黄色顔料を併用することができる。
【００４３】
オレンジ色画素を形成する場合には、Ｃ．Ｉ．ピグメントオレンジ３６、４３、５１、５５、５９、６１、７１、７３等の顔料を用いることができる。
【００４４】
ＢＭを形成する場合には、カーボンブラック、アニリンブラック、アントラキノン系黒色顔料、ペリレン系黒色顔料、具体的にはＣ．Ｉ．ピグメントブラック１、６、７、１２、２０、３１等を用いることができる。黒色感光性着色組成物には、赤色顔料、青色顔料、緑色顔料の混合物を用いることもできる。黒色顔料としては、価格、遮光性の大きさからカーボンブラックが好ましく、カーボンブラックは、樹脂などで表面処理されていてもよい。また、色調を調整するため、黒色感光性着色組成物には、青色顔料や紫色顔料を併用することができる。
【００４５】
また、本発明のカラーフィルタに係る感光性着色組成物（以下、特にことわらない限り、赤色感光性着色組成物及びその他の色の感光性着色組成物を意味する）には、形成する着色画素の色相に応じて調色のため、耐熱性を低下させない範囲内で染料を含有させることができる。染料は、顔料の合計質量を基準（１００質量％）として、０．１〜１０質量％で用いることができる。
【００４６】
染料としては、カーボニウム染料、アゾ染料、クマリン染料、ナフタルイミド染料等が挙げられる。前記カーボニウム染料としては、具体的には、ジフェニルメタン染料、トリフェニルメタン染料、キサンテン染料、アクリジン染料等が挙げられる。これらの中でも、カーボニウム染料が好ましく、トリフェニルメタン染料、キサンテン染料がより好ましい。
【００４７】
前記染料としては、例えば、カラーインデックス(Ｔｈｅ  Ｓｏｃｉｅｔｙ  ｏｆ  Ｄｙｅｒｓ  ａｎｄ  Ｃｏｌｏｕｒｉｓｔｓ出版)で染料に分類されている化合物や染色ノート（色染社）に記載されている公知の染料が挙げられる。以下に、本発明のカラーフィルタに係る感光性着色組成物に使用可能な染料の具体例を、カラーインデックス（Ｃ．Ｉ．）番号で示す。具体例としては、Ｃ．Ｉ．アシッドイエロー３、７、２５０、Ｃ．Ｉ．アシッドレッド７７、Ｃ．Ｉ．アシッドブルー９、Ｃ．Ｉ．ベーシックイエロー１、３５、４０、９５．Ｃ．Ｉ．ベーシックレッド１−１、１３、Ｃ．Ｉ．ベーシックバイオレット、７、１１：１、Ｃ．Ｉ．ベーシックオレンジ２２、Ｃ．Ｉ．ベーシックブルー７、Ｃ．Ｉ．ベーシックグリーン１、Ｃ．Ｉ．ディスパースイエロー１２１、８２、Ｃ．Ｉ．ディスパースオレンジ１１、Ｃ．Ｉ．ディスパースレッド５８、Ｃ．Ｉ．ディスパースブルー７、Ｃ．Ｉ．ダイレクトイエロー１１、２４、２６、８５、１００、１４７、Ｃ．Ｉ．ダイレクトオレンジ８、１３、２６、２９：１、４６、Ｃ．Ｉ．ダイレクトレッド１、９、１７、２３９、２４０、２４２、２５４、Ｃ．Ｉ．ダイレクトブルー２２、Ｃ．Ｉ．ダイレクトグリーン６、Ｃ．Ｉ．ソルベントイエロー７、４４、Ｃ．Ｉ．ソルベントレッド４９、Ｃ．Ｉ．ソルベントブルー５、Ｃ．Ｉ．ソルベントグリーン７等が挙げられる。
【００４８】
前記の化合物の市販品としては、Ｆｌｕｏｒｅｓｃｅｎｔシリーズ（有本化学（株）製）、ローダミンＢ、ローダミン６ＧＣＰ（田岡化学工業（株）製）、キノリンイエローＳＳ−５Ｇ、キノリンイエローＧＣ（中央合成化学（株）製）、アゾソールブリリアントイエロー４ＧＦ、アゾソールファストブルーＧＬＡ、セリトンピンク３Ｂ、ファストイエローＹＬ、ビクトリアブルーＦＮ、ブリリアントスルホフラビンＦＦ、チオフラビン、ベーシックイエローＨＧ、フルオレセイン、エオシン等が挙げられる。
【００４９】
キサンテン染料としては、例えば、Ｃ．Ｉ．アシッドレッド５１、５２、８７、９２、
９４、２８９、３８８、Ｃ．Ｉ．アシッドバイオレット９、３０、１０２、Ｃ．Ｉ．ベーシックレッド１、８、Ｃ．Ｉ．ベーシックバイオレット１０、  Ｃ．Ｉ．ソルベントレッド２１８、Ｃ．Ｉ．モーダントレッド２７、Ｃ．Ｉ．リアクティブレッド３６、特開２０１０−３２９９９号公報に記載のキサンテン染料、及び特許第４４９２７６０号公報に記載のキサンテン染料等が挙げられる。
【００５０】
さらに、本発明のカラーフィルタに係る感光性着色組成物には、彩度と明度のバランスをとりつつ、良好な塗布性、感度、現像性等を確保するために、無機顔料を含有させることができる。無機顔料としては、酸化チタン、硫酸バリウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、カーボンブラック等が挙げられる。
【００５１】
前記無機顔料は、１種を単独で、または２種以上を混合して用いることができる。無機顔料は、顔料の合計質量を基準（１００質量％）として、０．１乃至１０質量％で用いることができる。
【００５２】
（透明樹脂）
本発明のカラーフィルタに係る感光性着色組成物が含有する透明樹脂は、可視光領域の４００〜７００ｎｍの全波長領域において透過率が好ましくは８０％以上、より好ましくは９５％以上のものを用いる。透明樹脂には、非感光性透明樹脂及び感光性透明樹脂が含まれ、これらを単独で用いても、２種以上を混合して用いても良い。
【００５３】
また、透明樹脂の分子量は、５，０００〜１００，０００の範囲であることが望ましい。透明樹脂の分子量が５，０００未満では、現像の際にカラーフィルタパターンの直線性が悪化し、膜減り率が増大し、カラーフィルタパターンの断面形状が悪くなる。逆に、１００，０００以上であれば、現像時間が遅くなり、生産性が低下する。したがって、より好ましくは、５，０００〜６０，０００の範囲が良い。
【００５４】
非感光性透明樹脂は、エチレン性不飽和二重結合を有しない樹脂であり、熱可塑性樹脂、熱硬化性樹脂がある。熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリブタジエン、ポリエチレン、ポリプロピレン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、フェノール樹脂、メラミン樹脂、尿素樹脂等が挙げられる。
【００５５】
感光性透明樹脂は、エチレン性不飽和二重結合を有する樹脂であり、例えば、水酸基、カルボキシル基、アミノ基等の反応性の置換基を有する高分子に、イソシアネート基、アルデヒド基、エポキシ基、カルボキシル基等の反応性置換基を有する（メタ）アクリル化合物やケイヒ酸を反応させて、（メタ）アクリロイル基、スチリル基等のエチレン性不飽和二重結合を有する官能基を前記高分子に導入した樹脂が挙げられる。
【００５６】
具体的には、水酸基を有するエチレン性不飽和単量体及び他のエチレン性不飽和単量体を共重合した共重合体に、水酸基と反応可能な官能基及びエチレン性不飽和二重結合を有する化合物を反応させることにより得られるものがある。水酸基と反応可能な官能基としては、イソシアネート基、カルボキシル基等が挙げられるが、特に反応性の点でイソシアネート基が好ましく、イソシアネート基及びエチレン性不飽和二重結合を有する化合物と
して具体的には、２−アクリロイルエチルイソシアネート、２−メタクリロイルエチルイソシアネート等が挙げられる。また、スチレン−無水マレイン酸共重合体やα−オレフィン−無水マレイン酸共重合体等の酸無水物を含む高分子をヒドロキシアルキル（メタ）アクリレート等の水酸基を有する（メタ）アクリル化合物によりハーフエステル化したものも用いられる。
【００５７】
前記エチレン性不飽和二重結合を有する多官能モノマーとしては、ペンタエリスリトールトリ（メタ）アクリレート、ジペンタエリスリトールヘキサ（メタ）アクリレート、エチレンオキサイド変性トリメチロールプロパントリ（メタ）アクリレート、プロピレンオキサイド変性トリメチロールプロパントリ（メタ）アクリレート等の各種アクリル酸エステル及びメタクリル酸エステル等が代表例として挙げられる。多官能モノマーは、感光性着色組成物の感度アップの観点から、エチレン性不飽和二重結合を４〜１２個有することが好ましい。３個以下のエチレン性不飽和二重結合を有する多官能モノマーを含む感光性着色組成物では、所望の感度を得ることができない。
【００５８】
エチレン性不飽和二重結合を有する多官能モノマーは、単独でまたは２種類を以上混合して用いることができる。エチレン性不飽和二重結合を有する多官能モノマーの含有量は、顔料１００質量部に対して、好ましくは１０〜３００質量部、より好ましくは１０〜２００質量部で用いることができる。
【００５９】
（光重合開始剤）
本発明のカラーフィルタに係る感光性着色組成物が含有する光重合開始剤の例としては、オキシムエステル系光重合開始剤、α−アミノアルキルフェノン系光重合開始剤、カルバゾール系光重合開始剤、アシルフォスフィンオキサイド系光重合開始剤が挙げられる。
【００６０】
特に好ましいオキシムエステル系光重合開始剤としては、エタノン，１−［９−エチル−６−（２−メチルベンゾイル）−９Ｈ−カルバゾール−３−イル］−，１−（０−アセチルオキシム）、１，２−オクタジオン−１−［４−（フェニルチオ）−，２−（Ｏ−ベンゾイルオキシム）］が挙げられる。
【００６１】
特に好ましいアシルフォスフィンオキサイド系光重合開始剤としては、２，４，６−トリメチルベンゾイル−ジフェニルフォスフィンオキサイドが挙げられる。
【００６２】
特に好ましいα―アミノアルキルアセトフェノン系光重合開始剤としては、２−メチル−１−（４−メチルチオフェニル）−２−モルフォリノプロパン−１−オン、２−ベンジル−２−ジメチルアミノ−１−（４−モルフォリノフェニル）−ブタン−１、２−（ジメチルアミノ）−２−［（４−メチルチオフェニル）メチル］−１−［４−（４−モルホリニル）フェニル］−１−ブタノンが挙げられる。
【００６３】
特に好ましいカルバゾール系光重合開始剤としては、３，６−ビス（２−メチル−２−モルホリノプロピオニル）−９−メチルカルバゾール、３，６−ビス（２−メチル−２−モルホリノプロピオニル）−９−ベンゾイルカルバゾール、３，６−ビス（２−メチル−２−モルホリノプロピオニル）−９−ｎ−ブチルカルバゾール、３，６−ビス（２−メチル−２−モルホリノプロピオニル）−９−ｎ−オクチルカルバゾール、３，６−ビス（２−メチル−２−モルホリノプロピオニル）−９−ｎ−ドデシルカルバゾールが挙げられる。
【００６４】
これらの光重合開始剤は、１種を単独、または２種以上を混合して用いることができる。光重合開始剤の含有量は、顔料１００質量部に対して５〜２００質量部、好ましくは１０〜１５０質量部で用いることができる。
【００６５】
また、本発明のカラーフィルタに係る感光性着色組成物は、連鎖移動剤としての働きをする多官能チオールを含有することができる。多官能チオールは、１種を単独で、または２種以上を混合して用いることができる。多官能チオールの含有量は、顔料１００質量部に対して０．０５〜１００質量部が好ましく、より好ましくは０．１〜６０質量部である。
【００６６】
（任意成分）
本発明のカラーフィルタに係る感光性着色組成物は、基本的に増感剤は必要としないが、光重合開始剤と併用してもかまわない。これらの増感剤は、１種を単独で、または２種以上を混合して用いることができる。増感剤の含有量は、光重合開始剤１００質量部に対して０．１〜６０質量部が好ましい。
【００６７】
本発明のカラーフィルタに係る感光性着色組成物は、組成物の経時粘度を安定化させるために貯蔵安定剤を含有させることができる。また、透明基板との密着性を高めるためにシランカップリング剤等の密着向上剤を含有させることもできる。貯蔵安定剤は、感光性着色組成物中の顔料１００質量部に対して、０．１〜１０質量部の量で用いることができる。
【００６８】
本発明のカラーフィルタに係る感光性着色組成物は、顔料を十分に組成物中に分散させ、ガラス基板等の透明基板上に乾燥膜厚が２．３〜５μｍとなるように塗布して着色画素またはＢＭを形成することを容易にするために、溶剤を含有させる。溶剤は単独でも、また、混合して用いてもよい。
【００６９】
前記溶剤としては、例えば１，２，３−トリクロロプロパン、１，３−ブタンジオール、１，３−ブチレングリコール、１，３−ブチレングリコールジアセテート、１，４−ジオキサン、２−ヘプタノン、２−メチル−１，３−プロパンジオール、３，５，５−トリメチル−２−シクロヘキセン−１−オン、３，５，５−トリメチルシクロヘキサノン、３−エトキシプロピオン酸エチル、３−メチル−１，３−ブタンジオール、３−メトキシ−３−メチル−１−ブタノール、３−メトキシ−３−メチルブチルアセテート、３−メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、Ｎ−メチルピロリドン、ｏ−キシレン、ｏ−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸ｎ−アミル、酢酸ｎ−ブ���ル、酢酸イソアミル、酢酸イソブチル、酢酸プロピル、二塩基酸エステル等が挙げられ、これらを単独でもしくは混合して用いる。
【００７０】
エチレン性不飽和二重結合を有するモノマーや透明樹脂に顔料を分散する際には、適宜、界面活性剤、樹脂型顔料分散剤、色素誘導体等の分散剤が使用できる。分散剤は、顔料の分散に優れ、分散後の顔料の再凝集を防止する効果が大きいので、分散剤を用いて顔料を透明樹脂及び有機溶剤中に分散してなる感光性着色組成物を用いた場合には、透明性に優れたカラーフィルタが得られる。顔料分散剤は、感光性着色組成物中の顔料１００質量部に対して、０．１〜４０質量部、好ましくは０．１〜３０質量部で用いることができる。
【００７１】
前記界面活性剤としては、例えば、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤、また、フッ素系やシリコーン系の界面活性剤が挙げられる。
【００７２】
上記樹脂型顔料分散剤は、顔料に吸着する性質を有する顔料親和性部位と、エチレン性不飽和二重結合を有するモノマーや透明樹脂と相溶性のある部位とを有する樹脂であり、顔料に吸着して顔料のエチレン性不飽和二重結合を有するモノマーへの分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。
【００７３】
上記色素誘導体は、有機色素に置換基を導入した化合物である。このような有機色素に
は、一般に色素とは呼ばれていないナフタレン系、アントラキノン系等の淡黄色の芳香族多環化合物も含まれる。色素誘導体としては、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独でまたは２種類以上を混合して用いることができる。
【００７４】
［感光性着色組成物の製法］
本発明のカラーフィルタに係る感光性着色組成物は、顔料、必要に応じて染料を、必要に応じて上記顔料分散剤と共に、エチレン性不飽和二重結合を有するモノマー、透明樹脂、多官能チオール、及び有機溶剤中に、三本ロールミル、二本ロールミル、サンドミル、ニーダー、アトライター等の各種分散手段を用いて微細に分散し、光重合開始剤を添加して作製することができる。また、２種以上の色素を含む感光性着色組成物は、各色素を別々に、エチレン性不飽和二重結合を有するモノマー等に微細に分散したものを混合して作製することもできる。
【００７５】
また、本発明のカラーフィルタに係る感光性着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子及び混入した塵の除去を行うことが好ましい。
【００７６】
［オーバーコート］  
次に、着色画素上に形成されるオーバーコート（保護膜)について説明する。オーバーコートは透明樹脂からなり、用いることのできる樹脂組成物としては、１つには、２つ以上のエポキシ基を有するエポキシ化合物を含有するものである。２つ以上のエポキシ基を有するエポキシ化合物としては、ビスフェノールＡ型エポキシ、ビスフェノールＦ型エポキシ、ジヒドロキシビフェニル型エポキシ、フェノールノボラック型エポキシなどが挙げられる
【００７７】
前記透明樹脂としては、（メタ）アクリル系樹脂、スチレン系樹脂、ノボラック系樹脂、マレイン酸系樹脂、ロジン系樹脂などがあげられる。
【００７８】
樹脂組成物にエポキシ化合物を含有させる場合は、公知のエポキシ硬化剤を配合することがよく、エポキシ硬化剤としてはカルボン酸類、フェノール類、アミン類などがあるが、好ましくは多価カルボン酸類、多価フェノール類やその酸無水物、カルボン酸をキャップしたブロック酸などがあり、具体的にはトリメリット酸、ピロメリット酸、フタル酸、ナフタレンジカルボン酸等の芳香族多価カルボン酸類、テトラヒドロフタル酸等の脂環族多価カルボン酸類、アジピン酸、こはく酸、ブタンテトラカルボン酸等の脂肪族多価カルボン酸類、マレイン酸、フマル酸、イタコン酸等の不飽和脂肪族多価カルボン酸類などが挙げられる。
【００７９】
オーバーコート用樹脂組成物に用いることのできる別の樹脂組成物は、多価不飽和二重結合を有するアクリルモノマーを固形分に対し５０〜７０％含み、かつバインダ樹脂、硬化開始剤を含む樹脂組成物である。
【００８０】
エチレン性不飽和二重結合を有する重合性モノマーとしては、例えば、以下に示すようなモノマーを混合して、又は単独で使用することができる。例えば、２−ヒドロキシエチル（メタ）アクリレート、２−ヒドロキシプロピル（メタ）アクリレート、２−エチルヘキシル（メタ）アクリレート等の水酸基を含むモノマーや、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、グリセロール（メタ）アクリレート等の（メタ）アクリル酸エステル類、あるいは、ペンタエリストールトリ（メタ）アクリレート、ジペンタエリストールヘキサ（メタ）アクリレート、トリシクロデカニル（メタ）アクリレート、ジペンタエリストールヘキサ（メタ）アクリレートのカプロラクトン付加物のヘキサ（メタ）アクリレート、メラミン（メタ）アクリレートなどがあげられる。前記重合性モノマーの一部が、カルボキシル基含有多官能性単量体を含む重合性モノマーであることが好ましい。例えば、ペンタエリスリトール又はその誘導体であっても良い。
【００８１】
ラジカル重合性モノマーの重合反応を開始させる活性種を発生するラジカル発生材としては熱重合開始剤のほか、一般的な光重合開始剤と呼ばれるものにおいても熱によりラジカルを発生するため、本発明のカラーフィルタに使用することができる。具体的には、ｔｅｒｔ-ブチルペルオキシ-ｉｓｏ-ブタレ-ト、２,５-ジメチル-２,５-ビス（ベンゾイルジオキシ）ヘキサン、１,４-ビス［α-（ｔｅｒｔ-ブチルジオキシ）-ｉｓｏ-プロポキシ］ベンゼン、ジ-ｔｅｒｔ-ブチルペルオキシド、２,５-ジメチル-２,５-ビス（ｔｅｒｔ-ブチルジオキシ）ヘキセンヒドロペルオキシド、α-（ｉｓｏ-プロピルフェニル）-ｉｓｏ-プロピルヒドロペルオキシド、２,５-ビス（ヒドロペルオキシ）-２,５-ジメチルヘキサン、ｔｅｒｔ-ブチルヒドロペルオキシド、１,１-ビス（ｔｅｒｔ-ブチルジオキシ）-３,３,５-トリメチルシクロヘキサン、ブチル-４,４-ビス（t-ブチルジオキシ）バレレ-ト、シクロヘキサノンペルオキシド、２,２',５,５'-テトラ（ｔｅｒｔ-ブチルペルオキシカルボニル）ベンゾフェノン、３,３',４,４'-テトラ（ｔｅｒｔ-ブチルペルオキシカルボニル）ベンゾフェノン、３,３',４,４'-テトラ（ｔｅｒｔ-アミルペルオキシカルボニル）ベンゾフェノン、３,３',４,４'-テトラ（ｔｅｒｔ-ヘキシルペルオキシカルボニル）ベンゾフェノン、３,３'-ビス（ｔｅｒｔ-ブチルペルオキシカルボニル）-４,４' -ジカルボキシベンゾフェノン、ｔｅｒｔ-ブチルペルオキシベンゾエ-ト、ｔ-ブチルジペルオキシイソフタレ-トなどの有機過酸化物や、９,１０-アンスラキノン、１-クロロアンスラキノン、２-クロロアンスラキノン、オクタメチルアンスラキノン、２-ベンズアンスラキノンなどのキノン類や、ベンゾインメチル、ベンゾインエチルエーテル、α-メチルベンゾイン、α-フェニルベンゾインなどのベンゾイン誘導体などを挙げることができる。さらに、本発明のカラーフィルタで使用することのできるラジカル重合開始剤としてはＢＡＳＦ社製のＩｒｇａｃｕｒｅ６５１、１８４、１１７３、９０７、３６９、８１９、ＣＧＩ１２４やＢＡＳＦ社製のＴＰＯ、日本化薬（株）製のＫａｙａｕｒｅＤＴＥＸ、あるいは４，４‘-ジエチルアミノベンゾフェノン、４，４’-ジメチルアミノベンゾフェノンのようなベンゾフェノン類の他に、ビイミダゾール化合物、トリアジン化合物などをも挙げることができる。
【００８２】
以下、カラーフィルタの製造方法について説明する。
【００８３】
［着色画素の形成工程］
（塗布工程）
カラーフィルタの透明基板には、ガラス基板、石英基板、プラスチック基板等、公知の透明基板材料が使用でき、中でも透明性、強度、耐熱性、耐候性において優れているガラス基板が好ましい。感光性着色組成物の塗布工程では、スリットダイコーター、スピンコーター等、公知の塗工装置を用いることができる。その後、溶剤成分を除去するため必要に応じて、減圧乾燥処理やプリベーク処理を施すことができる。
【００８４】
（露光工程）
パターンを形成する工程では、公知の露光方法により着色画素またはＢＭを形成できる。パターン露光する工程では、透明基板の上面から光、或いは放射線を照射してパターンを硬化させる。照射する光或いは放射線としては、感光性着色組成物が硬化する吸収波長を有するものであれば特に限定されるものではないが、ｇ線（波長４３６ｎｍ）、紫外線、或いは電子線が特に好ましい。特に、超高圧水銀ランプ、高圧水銀ランプ、メタルハライドランプ等による紫外線照射処理が好ましい。また、不要な波長はそれに対応するフィルタを介してカットすることが望ましい。
【００８５】
（現像工程）
現像工程では、公知の現像方法により、感光性着色組成物の未露光部分を除去して着色画素、またはＢＭを形成する。未露光部分の除去に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。現像処理方法としては、シャワー現像法、スプレー現像法、ディップ（浸漬）現像法、パドル（液盛り）現像法等を適用することができる。
【００８６】
（焼成工程）
着色画素及びＢＭを形成した後、加熱処理を施して熱硬化させる工程を設けることができる。加熱方法としてはコンベクションオーブン、ホットプレート、ハロゲンヒータ、ＩＲオーブンによる加熱等が利用でき、特に限定されるものではない。ここで、焼成条件は、２００〜２５０℃で１０分〜６０分間加熱することが好ましい。
【００８７】
［オーバーコート形成工程］
次に、着色画素上に形成されるオーバーコートの形成工程について説明する。
オーバーコート用の樹脂組成物に多価不飽和結合を有するアクリルモノマー、バインダ樹脂、硬化開始剤を含む場合、前記着色画素の形成工程と同様の方法でオーバーコートを形成することができる。
【００８８】
オーバーコート形成工程における露光工程では、着色画素との密着性が良好なオーバーコートを形成するため、波長３５０ｎｍ以下をカットした紫外線で露光することが望ましい。
【００８９】
３５０ｎｍ以下の短波長紫外線をカットせずに透明樹脂を硬化させた場合は、波長３５０ｎｍ以上の紫外線のみで硬化させた場合に比べ、単位時間あたりに照射されるエネルギーが大きいため、より短時間で硬化が進み、下地基材との間に歪みが発生しやすい。 
【００９０】
さらに、オーバーコートを構成する樹脂組成物の短波長領域における光の透過率は小さいため、紫外線照射により硬化が進行する過程において、短波長紫外線は透明樹脂層内部に侵入しにくく表面に近い部分ほど硬化が進むため、短波長紫外線を照射しない場合と比較してオーバーコート内部の硬化に偏りが生じ、より歪み（ストレス）が発生しやすくなる。 
【００９１】
そこで、波長３５０ｎｍ以下の紫外線をフィルタなどで除き、ｇ線(波長４３６ｎｍ)、ｉ線(波長３６５ｎｍ)のみを露光に使用することにより、硬化がオーバーコート全体で徐々に進行するようにすると、オーバーコートのストレスが少なくなる結果、蓄積される歪みが小さくなり、着色画素との密着性低下を抑止することが可能となる。
【００９２】
オーバーコート用の樹脂組成物に２つ以上のエポキシ基を有するエポキシ化合物を含有する場合、露光工程、現像工程を省略する以外は、前記着色画素の形成工程と同様の方法
でオーバーコートを形成することができる。
【実施例】
【００９３】
以下、本発明のカラーフィルタを実施例により詳細に説明するが、本発明のカラーフィルタはこれら実施例に限定されるものではない。なお、実施例及び比較例中、「部」及び「％」は「質量部」及び「質量％」をそれぞれ意味する。
【００９４】
尚、作製した液晶表示装置の着色画素の色度、及び明度は、分光色度測定機（大塚電子社製ＬＣＦ−１１００）を使用して測定した。
【００９５】
［顔料分散体の調製］
まず、実施例及び比較例で用いた顔料分散体の調製方法について説明する。樹脂の分子量は、ＧＰＣ（ゲルパーミエーションクロマトグラフィ）により測定したポリスチレン換算の質量平均分子量である。
【００９６】
（アクリル樹脂溶液の合成）
反応容器にシクロヘキサノン３７０部を収容し、この容器に窒素ガスを注入しながら８０℃に加熱して、下記混合物を１時間かけて滴下し、重合反応を行った。
メタクリル酸                            ２０．０部
メチルメタクリレート                    １０．０部
ｎ−ブチルメタクリレート                ５５．０部
２−ヒドロキシエチルメタクリレート      １５．０部
２，２’−アゾビスイソブチロニトリル      ４．０部
【００９７】
滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂溶液を得た。
【００９８】
室温まで冷却した後、アクリル樹脂溶液約２ｇをサンプリングして１８０℃で、２０分間加熱乾燥して不揮発分を測定し、先に合成したアクリル樹脂溶液に不揮発分が２０質量％になるようにシクロヘキサノンを添加して、アクリル樹脂溶液を調製した。得られたアクリル樹脂の質量平均分子量Ｍｗは４０，０００であった。
【００９９】
（顔料分散体の調製）
下記表１に示す組成の混合物を均一に攪拌混合し、直径１ｍｍのガラスビーズを用いてサンドミルで５時間分散した後、５μｍのフィルタで濾過し、赤色顔料分散体Ｒ（１）〜Ｒ（３）、緑色顔料分散体Ｇ（１）、青色顔料分散体Ｂ（１）、及び黒色顔料分散体ＢＭ（１）を調製した。
ＰＲ２５４：ジケトピロロピロール系顔料
（Ｃ．Ｉ．ピグメントレッド２５４）
（ＢＡＳＦ社製「イルガフォーレッドＢ−ＣＦ」）
ＰＲ１７７：アントラキノン系顔料
（Ｃ．Ｉ．ピグメントレッド１７７）
（ＢＡＳＦ社製「クロモフタールレッドＡ２Ｂ」）
ＰＹ１５０：ニッケルアゾ錯体系顔料
（Ｃ．Ｉ．ピグメントイエロー１５０）
（ランクセス社製「Ｅ４ＧＮ」）
ＰＧ５８：ハロゲン化亜鉛フタロシアニン系顔料
（Ｃ．Ｉ．ピグメントグリーン５８）
（ＤＩＣ社製「ファストゲングリーンＡ１０」）
ＰＹ１３８：キノフタロン系黄色顔料
（Ｃ．Ｉ．ピグメントイエロー１３８）
（ＢＡＳＦ社製「パリオトールイエローＫ０９６０−ＨＤ」）
ＰＢ１５：６：ε型銅フタロシアニン顔料
（Ｃ．Ｉ．ピグメントブルー１５：６）
（ＢＡＳＦ社製「ヘリオゲンブルーＬ−６７００Ｆ」）
ＰＶ２３：ジオキサジン系紫色顔料
（Ｃ．Ｉ．ピグメントバイオレット２３）
（トーヨーカラー社製「リオノゲンバイオレットＲＬ」）
ＣＢ：カーボンブラック（Ｃ．Ｉ．ピグメントブラック７）
（三菱化学社製「ＭＡ１１」）
顔料分散剤：日本ルーブリゾール社製「ソルスパース２００００」）
アクリル樹脂溶液：先に調製したアクリル樹脂溶液
有機溶剤：シクロヘキサノン
【０１００】
【表１】
2017194560.tif 000003
【０１０１】
［感光性着色組成物の調製］
先に調製した顔料分散体Ｒ（１）〜Ｒ（３）、Ｇ（１）、Ｂ（１）、ＢＭ（１）を含む、下記表２、表３に示す処方の混合物を均一になるように攪拌混合した後、１μｍのフィルタで濾過して、各感光性着色組成物を得た。
顔料分散体：先に調製した顔料分散体
アクリル樹脂溶液：先に調製したアクリル樹脂溶液
光重合開始剤：オキシムエステル系光重合開始剤エタノン,１−[９−エチル−６−(２−メチルベンゾイル)−９Ｈ−カルバゾール−３−イル]−,１−(０−アセチルオキシム) （ＢＡＳＦ社製「イルガキュアＯＸＥ−０２」）
モノマー：ジペンタエリスリトールヘキサアクリレート
（東亞合成社製「アロニックス  Ｍ−４０２」）
多官能チオール：ペンタエリスリトールテトラキス（３−メルカプトプロピオネート）
（堺化学工業社製「ＰＥＭＰ」）
有機溶剤：シクロヘキサノン
【０１０２】
【表２】
2017194560.tif 000004
【０１０３】
【表３】
2017194560.tif 000005
【０１０４】
［ＢＭパタ−ン形成］
前記表２に示したＢＭ組成物を、１０ｃｍ×１０ｃｍのガラス基板上にダイコーターで約１．２μｍの厚さに塗工し、７０℃のオーブン内に１５分間静置し、余剰の溶剤を乾燥除去した。
【０１０５】
次に、上記ＢＭ組成物の塗膜から１５０μｍの間隔をあけて、６μｍ幅のストライプ状のパターンを有するフォトマスクをセットし、５０ｍＪ／ｃｍ２の露光量（波長３６５ｎｍ基準）で光照射、その後、現像して未露光部分を取り除いた後、２３０℃で３０分加熱して、ＢＭを形成した。
【０１０６】
［検討１：各種赤色二層構造とカラーフィルタの品質］
（着色画素のパタ−ン形成）
【０１０７】
＜実施例１＞
前記ＢＭを形成した１０ｃｍ×１０ｃｍのガラス基板上に、表２に示したＲ２組成物を焼成後に２．１μｍの厚さになるように塗工、２０μｍ幅のストライプ状のパターンを有するフォトマスクを用いること以外は、ＢＭパターン形成と同様の工程で赤色画素の主色
層を形成した。
【０１０８】
次に、表２に示したＲ３組成物を焼成後に０．５μｍの厚さになるように塗工、２０μｍ幅のストライプ状のパターンを有するフォトマスクをセットし、８０ｍＪ／ｃｍ２の露光量で光照射、現像して未露光部分を取り除いた後、２３０℃３０分加熱して緩和層を形成した。主色層形成時の露光量５０ｍＪ／ｃｍ２よりも大きい８０ｍＪ／ｃｍ２としたので、緩和層の寸法は主色層よりも大きくなった。
【０１０９】
次に、赤色画素の主色層形成と同様の工程で、緑色及び青色の着色画素を形成し、ＢＭと赤色、緑色、青色の３色の着色画素からなる実施例１のカラーフィルタ１を得た。カラーフィルタ１の模式断面図を図１に示す。図１のように赤色画素は主色層よりも寸法の大きい緩和層が主色層を覆う形状の二層構造となっており、従って主色層は隣接する緑色画素、青色画素と緩和層によって隔てられ接触していない。
【０１１０】
＜比較例１＞
緩和層を５０ｍＪ／ｃｍ２の露光量で光照射して形成する以外はカラーフィルタ１の形成と同様の工程で比較例１のカラーフィルタ２を得た。カラーフィルタ２の模式断面図を図３に示す。図３のように赤色画素は主色層、緩和層の二層構造となっているが、緩和層形成時の露光量は主色層形成時と同じなので、緩和層の寸法は主色層と同等となり、従って、主色層と緩和層は隣接する緑色画素、青色画素に接触している。
【０１１１】
＜比較例２＞
実施例１と同様にＢＭを形成した１０ｃｍ×１０ｃｍのガラス基板上に、表２に示したＲ１組成物を焼成後に２．６μｍの厚さになるように塗工、２０μｍ幅のストライプ状のパターンを有するフォトマスクを用いること以外は、ＢＭパターン形成と同様の工程で単層構造の赤色画素を形成した。
【０１１２】
次に、赤色画素と同様の工程で、緑色及び青色の着色画素を形成し、ＢＭと赤色、緑色、青色の３色の着色画素からなる比較例２のカラーフィルタ３を得た。カラーフィルタ３の模式断面図を図４に示す。図４のように赤色画素は単層構造であり、赤色画素は隣接する緑色画素、青色画素に接触している。
【０１１３】
（オーバーコート形成）
前記、１０ｃｍ×１０ｃｍのカラーフィルタ１〜３上に、ネガ型の感光性樹脂（ＪＳＲ（株）製ＮＮ５５０）を１．５μｍの厚みになるように塗工、乾燥、露光、現像、焼成しオーバーコートとした。
【０１１４】
（バックライトと組み合わせた液晶表示装置の作製）
得られたカラーフィルタ１〜３を用いて、図２に示す構成の液晶表示装置を作製した。以下、具体的に説明する。 尚、光源は、青色ＬＥＤが発する青色光と、緑色蛍光体、赤色蛍光体により変換された緑色光、赤色光を組み合わせた白色ＬＥＤを用いた。
【０１１５】
カラーフィルタ１〜３（図２では符号１０、但しＢＭの図示を省略）上に、ＩＴＯからなる透明電極５を形成し、その上にポリイミドによる配向膜６を形成した。ガラス基板（透明基板１）の他方の表面には偏光板７を形成した。他方、別のガラス基板（透明基板１１）の一方の表面にＴＦＴアレイ１４及びＩＴＯからなる透明電極１５を形成し、その上にポリイミドによる配向膜１６を形成した。透明基板１１の他方の表面には偏光板１７を形成した。このようにして準備された２つのガラス基板を電極層同士が対面するよう対向させて配置し、フォトスペーサ（図示せず）を用いて両基板の間隔を一定に保ちながら位置合わせし、液晶組成物注入用開口部（図示せず）を残すように周囲を封止剤で封止した。
開口部から液晶組成物１８を注入した後、開口部を封止した。このようにして作製したユニットをバックライトユニット１９と組み合わせて液晶表示装置２０とした。
【０１１６】
実施例１、比較例１、２で作製したカラーフィルタ１〜３の品質を表４に示す。赤色画素の色度はカラーフィルタ１〜３で差はみられなかった。一方、緑色画素の色度は、実施例１のカラーフィルタ１が最も高く、比較例１、２のカラーフィルタ２、カラーフィルタ３では明度の低下が見られた。これは、図３、４に示すように、ジケトピロロピロール顔料を含有する主色層、赤色画素の着色成分が隣接する緑色画素に溶出して色移りしているためである。比較例１のカラーフィルタ２は主色層の上部に緩和層が存在するため、カラーフィルタ３より明度低下が軽微であるが、完全には色移りを防ぐことができず、液晶表示装置とした際に暗くなる表示不良が発生した。これに対し、実施例１のカラーフィルタ１では、主色層が隣接する緑色画素と緩和層によって隔てられ接触していないため着色成分の溶出がなく、緑色画素の色度に関しても良好な特性を示した。
【０１１７】
【表４】
2017194560.tif 000006
【０１１８】
［検討２：赤色画素二層構造の感光性樹脂組成物と膜厚とカラーフィルタの品質］
（着色画素のパタ−ン形成）
【０１１９】
＜実施例２＞
実施例１と同様にＢＭを形成した１０ｃｍ×１０ｃｍのガラス基板上に、表３に示したＲ４組成物を焼成後に２．３μｍの厚さになるように塗工、２０μｍ幅のストライプ状のパターンを有するフォトマスクを用いること以外は、ＢＭパターン形成と同様の工程で赤色画素の主色層を形成した。
【０１２０】
次に、表３に示したＲ７組成物を焼成後に０．３μｍの厚さになるように塗工、２０μｍ幅のストライプ状のパターンを有するフォトマスクをセットし、８０ｍＪ／ｃｍ２の露光量で光照射、現像して未露光部分を取り除いた後、２３０℃３０分加熱して緩和層を形成した。主色層形成時の露光量５０ｍＪ／ｃｍ２よりも大きい８０ｍＪ／ｃｍ２としたので、緩和層の寸法は主色層よりも大きくなった。
【０１２１】
次に、赤色画素の主色層形成と同様の工程で、緑色及び青色の着色画素を形成し、ＢＭと赤色、緑色、青色の３色の着色画素からなる実施例２のカラーフィルタ４を得た。カラーフィルタ４の断面構造は実施例１のカラーフィルタ１と同じく図１であり、赤色画素は主色層よりも寸法の大きい緩和層が主色層を覆う形状の二層構造となっており、従って主色層は隣接する緑色画素、青色画素と緩和層によって隔てられ接触していない。
【０１２２】
＜実施例３＞
実施例１と同様にＢＭを形成した１０ｃｍ×１０ｃｍのガラス基板上に、表３に示したＲ５組成物を焼成後に１．８μｍの厚さになるように塗工、２０μｍ幅のストライプ状のパターンを有するフォトマスクを用いること以外は、ＢＭパターン形成と同様の工程で赤色画素の主色層を形成した。
【０１２３】
次に、表３に示したＲ８組成物を焼成後に０．８μｍの厚さになるように塗工、２０μｍ幅のストライプ状のパターンを有するフォトマスクをセットし、８０ｍＪ／ｃｍ２の露光量で光照射、現像して未露光部分を取り除いた後、２３０℃３０分加熱して緩和層を形成した。主色層形成時の露光量５０ｍＪ／ｃｍ２よりも大きい８０ｍＪ／ｃｍ２としたので、緩和層の寸法は主色層よりも大きくなった。
【０１２４】
次に、赤色画素の主色層形成と同様の工程で、緑色及び青色の着色画素を形成し、ＢＭと赤色、緑色、青色の３色の着色画素からなる実施例３のカラーフィルタ５を得た。カラーフィルタ４の断面構造は実施例１のカラーフィルタ１と同じく図１であり、赤色画素は主色層よりも寸法の大きい緩和層が主色層を覆う形状の二層構造となっており、従って主色層は隣接する緑色画素、青色画素と緩和層によって隔てられ接触していない。
【０１２５】
＜比較例３＞
実施例１と同様にＢＭを形成した１０ｃｍ×１０ｃｍのガラス基板上に、表３に示したＲ６組成物を焼成後に１．６μｍの厚さになるように塗工、２０μｍ幅のストライプ状のパターンを有するフォトマスクを用いること以外は、カラーフィルタ５と同様の工程で比較例３のカラーフィルタ６を得た。
【０１２６】
次にカラーフィルタ４〜６上にオーバーコートを成膜し、検討１と同様に、バックライトと組み合わせて図２の構成の液晶表示装置とした。
【０１２７】
実施例２、３、比較例３で作製したカラーフィルタ４〜６の品質を、実施例１（Ｒｅｆ）；レファレンス）とともに表５に示す。実施例１とは異なる感光性着色組成物を用いたカラーフィルタで作製したいずれの液晶表示装置においても赤色画素、緑色着色画素の色度に関しては良好な特性を示した。これは、いずれの液晶表示装置も赤色画素は主色層よりも寸法の大きい緩和層が主色層を覆う形状の二層構造となっており、従って主色層は隣接する緑色画素、青色画素と緩和層によって隔てられ接触していないので着色成分の溶出がないためである。
【０１２８】
【表５】
2017194560.tif 000007
【０１２９】
しかしながら、比較例３で作製したカラーフィルタ６は、主色層を１．６μｍで形成したものであり、感光性着色組成物中に着色成分が大部分を占め、相対的に感光成分が減少しているため、感度不足となり、直線性不良が確認された。上層の緩和層を積層しても主色層の直線性不良に起因するムラは視認でき、液晶表示装置とした際に表示不良となった。
【０１３０】
［検討３：主色層と透明層の二層構造とカラーフィルタの品質］
（着色画素のパタ−ン形成）
【０１３１】
＜比較例４＞
実施例１と同様にＢＭを形成した１０ｃｍ×１０ｃｍのガラス基板上に、表２に示したＲ２組成物を焼成後に２．１μｍの厚さになるように塗工、２０μｍ幅のストライプ状のパターンを有するフォトマスクを用いること以外は、ＢＭパターン形成と同様の工程で赤色画素の主色層を形成した。
【０１３２】
次に、透明層を焼成後に０．５μｍの厚さになるように塗工、２０μｍ幅のストライプ状のパターンを有するフォトマスクをセットし、８０ｍＪ／ｃｍ２の露光量で光照射、現像して未露光部分を取り除いた後、２３０℃３０分加熱して緩和層としての透明層を形成した。主色層形成時の露光量５０ｍＪ／ｃｍ２よりも大きい８０ｍＪ／ｃｍ２としたので、透明層の寸法は主色層よりも大きくなった。
【０１３３】
次に、赤色画素の主色層形成と同様の工程で、緑色及び青色の着色画素を形成し、ＢＭと赤色、緑色、青色の３色の着色画素からなる比較例４のカラーフィルタ７を得た。カラーフィルタ７の模式断面図を図５に示す。図５のように赤色画素は主色層よりも寸法の大きい透明層が主色層を覆う形状の二層構造となっており、従って主色層は隣接する緑色画素、青色画素と透明層によって隔てられ接触していない。
【０１３４】
次にカラーフィルタ７上にオーバーコートを成膜し、検討１と同様に、バックライトと組み合わせて図２の構成の液晶表示装置とした。
【０１３５】
【表６】
2017194560.tif 000008
【０１３６】
比較例４で作製したカラーフィルタ７の品質を、実施例１（Ｒｅｆ）；レファレンス）とともに表６に示す。主色層が隣接する緑色画素と透明層によって隔てられ接触していないため着色成分の溶出がなく、緑色画素の色度に関しては良好な特性を示した。しかしながら、赤色画素は主色層の着色成分のみが色特性を示すため、色再現域が狭く、所望の色度を達成することができなかった。
【符号の説明】
【０１３７】
１、１１、５１・・・透明基板
２、５２・・・遮光膜（ブラックマトリックス、ＢＭ）
３、５３・・・着色画素
Ｒａ、Ｒｃ、Ｒｆ・・・主色層
Ｒｂ、Ｒｄ・・・緩和層
Ｒ・・・赤色画素、Ｇ・・・緑色画素、Ｂ・・・青色画素
Ｔ・・・透明層
５４・・・オーバーコート（保護膜）
１０、３０、４０、５０、６０・・・カラーフィルタ
２０・・・液晶表示装置
５、１５・・・透明電極
６、１６・・・配向膜
７、１７・・・偏向板
１４・・・ＴＦＴアレイ
１８・・・液晶組成物
１９・・・バックライトユニット
【図１】
2017194560.tif 000009
【図２】
2017194560.tif 000010
【図３】
2017194560.tif 000011
【図４】
2017194560.tif 000012
【図５】
2017194560.tif 000013
【図６】
2017194560.tif 000014